Brevet FR2782319A1 — publié le 20000218

l 2782319 La présente invention concerne le domaine des catalyseurs utilisés pour les réactions de synthèse d'hydrocarbures à partir de mélange de gaz comprenant du monoxyde de carbone et de l'hydrogène, généralement appelée synthèse FischerTropsch. Ainsi, la présente invention concerne l'utilisation d'un catalyseur comprenant au moins un support et au moins un métal du groupe VIII dans un procédé de synthèse d'hydrocarbures à partir d'un mélange comprenant du monoxyde de carbone et de l'hydrogène et éventuellement du dioxyde de carbone noté C0-(C02)-H2. Description de l'art antérieur Les propriétés des catalyseurs métalliques supportés, c'est-à-dire des catalyseurs comprenant un métal ou plusieurs métaux déposé(s) sur un support choisi parmi les oxydes réfractaires, le charbon, les polymères ou tout autre matériau, sont i5 conditionnées par un ensemble de paramètres, comme par exemple la taille des particules métalliques. Il existe un grand nombre d'exemples dans la littérature démontrant l'influence de la taille des cristallites métalliques sur l'activité du catalyseur final. Cet aspect a été largement détaillé dans l'interaction entre le métal et le support. Les catalyseurs utilisés pour la conversion du gaz de synthèse en hydrocarbures, opérée à haute température et sous pression (connue dans la littérature sous le nom de synthèse Fischer-Tropsch) requièrent des conditions spécifiques de taille des cristallites. Ainsi des métaux du groupe VIII de la classification périodique des éléments, tels que le fer, le ruthénium, le cobalt, le nickel catalysent la transformation de mélanges CO- (C02)-H2 (c'est à dire les mélanges CO-H2 comprenant éventuellement du C02, appelés gaz de synthèse) en hydrocarbures liquides et/ou gazeux. 29 2782319 Pour ces réactions, il est nécessaire de disposer de catalyseurs dont la taille des particules métalliques est contrôlée, c'est-à-dire que la taille des particules et la répartition des particules en fonction de la taille n'est pas aléatoire, afin d'optimiser l'activité et la sélectivité du catalyseur. Les méthodes conventionnelles de préparation des catalyseurs métalliques supportés utilisés pour la synthèse Fischer-Tropsch consistent à déposer un sel métallique ou un complexe de coordination métal-ligand sur le support, puis à réaliser une étape d'activation consistant en un ou plusieurs traitement(s) thermique(s) réalisés sous air et/ou sous hydrogène, ce qui entraîne une mauvaise répartition de la taille des particules. La demande de brevet EP 0736326 A décrit une nouvelle méthode de préparation de catalyseur au cobalt obtenu par séchage à une pression inférieure à la pression atmosphérique: les tailles des particules de cobalt obtenues sont comprises entre 10 et 17 nm. La demande de brevet EP 0174696 A décrit un procédé de préparation d'un catalyseur Fischer-Tropsch à base de cobalt, o le cobalt est réparti de telle façon que lVp/X Vc zirconium. Le brevet US 4,977,126 décrit également une méthode de dispersion en surface par vaporisation d'un liquide dans lequel le composé métallique est dissous. Une couche périphérique est ainsi formée. D'autres brevets US 4,605,679 et US 4,729,981 et la demande de brevet EP 0535790A décrivent des modifications de l'étape de réduction / activation Par ces différentes techniques, la distribution en taille des particules de métal du groupe VIII et leur interaction avec le support ne sont cependant pas bien maîtrisées. 3 2782319 Il est donc avantageux, afin d'améliorer l'activité des catalyseurs en utilisation dans un procédé de synthèse d'hydrocarbures, de disposer de catalyseurs métalliques supportés pour lesquels la taille moyenne et leur distribution en taille est maîtrisée et les interactions avec le support limitées, grâce à une nouvelle méthode de préparation. En effet, il a été démontré dans la littérature que l'interaction entre le métal ou les métaux constituant le catalyseur et le support utilisé conditionne la réductibilité et l'activité du catalyseur (cf. Z. Karpinski, Adv. Catal., Vol.37,p.45, 1990). Cette interaction entre le métal et le support peut être définie par un ensemble de io techniques de caractérisation connues de l'homme du métier. On peut par exemple citer la thermoréduction programmée qui consiste à déterminer la température de réduction de l'oxyde supporté en métal. Il a en effet été mis en évidence que plus la température de réduction de l'oxyde supporté en métal est élevée plus l'interaction entre le métal et le support est élevee. Résumé de l'invention Il a été découvert, et ceci fait l'objet de la présente invention, un nouveau procédé de synthèse d'hydrocarbures à partir d'un mélange de gaz de synthèse comprenant du monoxyde de carbone et de l'hydrogène et éventuellement du dioxyde de carbone en présence d'un catalyseur comprenant un support, au moins un métal du groupe VIII, c'est-à-dire les groupes 8, 9 et 10 de la nouvelle classification périodique (Handbook of Chemistry a,d Physics, 76ème édition, 1995-1996, intérieur de la page de couverture), ledit procédé étant caractérisé en ce qu'au moins 80 % des particules métalliques du groupe VIII du catalyseur ont une taille comprise entre D-(D.0,2) et D+(D.0,2), o D représente la taille moyenne des particules. Les particules métalliques du catalyseur ont généralement une taille moyenne supérieure à 1 nm. Le procédé selon l'invention est alors effectué en présence d'un catalyseur ayant une réductibilité améliorée, c'est à dire que la température nécessaire à la réduction du catalyseur est inférieure à la température nécessaire à la réduction des catalyseurs de l'art antérieur. En effet le catalyseur utilisé dans le procédé de synthèse d'hydrocarbures selon l'invention présente une diminution de l'interaction entre le 4 2782319 métal du groupe VIII et le support par rapport aux catalyseurs de l'art antérieur, ce qui permet une augmentation de l'activité. Description détaillée de l'invention L'invention concerne donc l'utilisation d'un catalyseur dans un procédé de synthèse d'hydrocarbures. Le catalyseur est caractérisé en ce qu'au moins 80 % des particules d'au moins un métal du groupe VIII ont une taille comprise entre D-(D.0,2) et D+(D.0,2), o D représente la taille moyenne des particules. Le catalyseur est synthétisé par exemple par la préparation d'une suspension colloïdale en phase aqueuse d'au moins un oxyde du métal ou des métaux du groupe VIII à supporter, suivie du dépôt de ladite suspension sur un support, suivi de la réduction éventuelle du ou des oxydes ainsi supportés. Dans une méthode de préparation du catalyseur utilisé dans le procédé selon l'invention, la suspension colloïdale d'au moins un oxyde métallique d'un métal du groupe VIII est préparée en phase aqueuse. Par rapport à d'autres méthodes de préparation de suspension colloïdales, cette méthode utilise l'eau comme solvant, ce qui présente un avantage au plan de la sécurité, et conduit à des économies en terme de coût du procédé. Plus particulièrement la méthode de préparation du catalyseur utilisé dans le procédé selon la présente invention comprend plusieurs étapes: a) préparation d'une suspension colloïdale d'au moins un oxyde métallique, en phase aqueuse b) dépôt de la suspension colloïdale par imprégnation sur un support; c) séchage à une température inférieure ou égale à 250 C d) calcination éventuelle à une température pouvant aller jusqu'à 700 C e) réduction éventuelle Dans l'étape a) a suspension colloïdale est obtenue par exemple par hydrolyse d'au moins un cation métallique d'au moins un métal du groupe VIII en milieu aqueux, ce qui conduit à la formation de particules d'oxydes ou d'hydroxydes en suspension. 2782319 De manière préférée, I'hydrolyse peut être par exemple réalisée par neutralisation d'une solution aqueuse contenant un sel précurseur du métal du groupe VIII susceptible de conduire à l'hydroxyde métallique ou à l'oxyde métallique, la neutralisation pouvant être effectuée au moyen d'au moins une base minérale telle que par exemple la soude, la potasse ou une solution d'ammoniaque. Le métal du groupe VIII est de préférence choisi parmi le cobalt, le fer, le ruthénium et le nickel, et de manière plus préférée le cobalt. Les sels de métal du groupe VIII utilisables dans la méthode de préparation selon l'invention sont de préférence les nitrates, ou tout autre sel susceptible de générer un précurseur du métal du groupe VIII en solution et pouvant conduire à des hydroxydes ou oxydes qui donnent lieu à la formation de particules en suspension. La solution contenant la base minérale utilisée pour la neutralisation peut être par exemple versée dans la solution aqueuse contenant le ou les sels métalliques ou, inversement, on peut verser la solution contenant le ou les sels métalliques dans la solution contenant la base minérale. On peut aussi préparer la suspension colloïdale en versant au moins en partie simultanément les deux solutions dans l'appareillage servant à préparer la suspension colloïdale. Lors de la préparation de la suspension colloïdale d'oxydes métalliques, un ou plusieurs autres sels métalliques peuvent éventuellement être introduits à tout instant de la préparation. Ce ou ces sels peuvent éventuellement conduire à la formation d'oxyde(s) ou d'hydroxyde(s) en milieux aqueux ou ne pas être transformés dans le milieu réactionnel, Ces métaux additionnels sont de préférence le ruthénium, le tantale et le molybdène. Des composés visant à stabiliser la suspension colloïdale peuvent être introduits lors de la préparation de la suspension colloïdale. Parmi ces composés, on peut par exemple citer les protons hydrogène, les nitrites, I'éthylènediamine sans que cette liste soit limitative. Après hydrolyse réalisée par neutralisation d'au moins une partie de la solution comprenant les sels de métal du groupe VIII, il est éventuellement possible de laisser 6 2782319 la suspension colloïdale sous agitation, éventuellement après modification du pH par ajout de quantités d'acide ou de base compatibles avec la stabilité de la suspension colloïdale. Dans le cas o le catalyseur doit être débarrassé de la majeure partie des métaux alcalins ou alcalino-terreux qu'il peut contenir, il est possible d'éliminer la majorité desdits métaux par ajout à la suspension colloïdale d'une solution aqueuse au pH ajusté. La suspension ou le précipité obtenu est ensuite filtré et lavé au moyen d'une solution aqueuse, puis, si nécessaire, est remis en suspension dans une autre solution aqueuse dont le pH et la composition sont contrôlés afin d'obtenir à nouveau une suspension colloïdale. Cette suspension peut ensuite être imprégnée sur le support. Ces opérations peuvent éventuellement être effectuées en continu. Lors de la préparation de la suspension colloïdale, le contrôle des paramètres opératoires tels que le pH, le temps d'addition des composés formant la solution colloïdale, la température, la durée de maturation, I'ajout d'additifs à différents moments de la préparation, la concentration du milieu ou la force ionique, permet de contrôler la taille des particules d'oxyde dans le milieu, leur nombre et leur état d'agrégation. En général, la température de préparation est comprise entre -10 C et 100 C, de préférence entre 0 C et 50 C, et de manière très préférée entre 0 C et 35 C. La durée de maturation peut généralement varier entre 0 et 40 heures, de préférence entre 15 minutes et 24 heures, et la force ionique est de préférence comprise entre 0,005 et 20 moles par litre, de manière plus préférée entre 0,01 et 10 moles par litre. Dans l'étape b) la suspension colloïdale contenant le métal ou les métaux sous formes de particules d'oxydes ou d'hydroxydes est ensuite imprégnée sur un support. Le support peut être choisi parmi tous les supports déjà décrits dans la littérature. On peut par exemple utiliser au moins un composé choisi parmi les oxydes réfractaires, tels que la silice, I'alumine, la magnésie, les silice-alumines, les silicoaluminates, les charbons, les supports organiques. Le support peut éventuellement subir un ensemble de traitements avant l'étape d'imprégnation tels que des calcination, des hydratations... Le support, peut aussi 7 2782319 déjà contenir un ou plusieurs éléments métalliques soit introduit(s) avant l'imprégnation de la suspension colloïdale par des techniques conventionnelles, soit introduit(s) lors de la synthèse du catalyseur utilisé dans le procédé selon l'invention. L'imprégnation est de préférence réalisée dans des conditions telles que le volume de solution correspond environ au volume poreux du support. D'une façon préférée, la suspension colloïdale est versée sur le support. Ce processus peut être réalisé de façon discontinue, c'est-à-dire que l'étape de préparation de la suspension colloïdale précède l'imprégnation de ladite solution sur le support, ou de façon continue. On peut par exemple décrire comme processus continu un processus ou l'hydrolyse d'une solution contenant au moins un sel métallique est réalisée par neutralisation au moyen d'au moins une base minérale. Par exemple, les deux solutions sont versées simultanément dans un bac qui, par trop plein, se déverse dans une zone contenant le support de catalyseur. Après imprégnation, le catalyseur est de préférence séché dans l'étape c) à une température inférieure ou égale à 250 C afin d'éliminer tout ou une partie de l'eau introduite lors de l'imprégnation. Après séchage, le catalyseur peut éventuellement être calciné dans l'étape d) à une température allant jusqu'à 700 C. Ensuite le catalyseur peut être éventuellement réduit dans l'étape e). La réduction de l'oxyde de métal du groupe VIII est réalisée au moyen de tout composé réducteur, par exemple l'hydrogène moléculaire ou le monoxyde de carbone ou un mélange des deux. La réduction peut avoir lieu soit in-situ, c'est-à-dire dans le réacteur o est réalisée la transformation catalytique, soit ex-situ, c'est-à-dire dans un outil différent de celui o a lieu la réaction catalytique, soit en partie in- situ et en partie ex-situ. Cette pré-réduction peut être réalisée en phase gazeuse ou dans une phase liquide comprenant au moins un hydrocarbure ayant au moins 5, de préférence au moins 10, atomes de carbone par molécule si, par la suite la réaction de synthèse d'hydrocarbures se déroule dans une phase liquide comprenant au moins un hydrocarbure ayant au moins 5, de préférence au moins 10 atomes de carbone par molécules. 8 2782319 Le procédé selon l'invention concerne l'utilisation des catalyseurs tels que décrits ci- dessus dans les procédés de fabrication d'un mélange d'hydrocarbures essentiellement linéaires et saturés, contenant au moins 25 % en poids d'hydrocarbures C5+ par rapport à l'ensemble des hydrocarbures formés, à partir d'un gaz de synthèse. Les conditions de mise en ceuvre du procédé pour la fabrication d'hydrocarbures selon l'invention sont habituellement les suivantes: La conversion du gaz de synthèse est opérée sous une pression totale comprise entre 0,1 et 15 MPa, et de préférence entre 1 et 10 MPa, la température est généralement comprise entre 150 et 350 C, et de préférence entre 170 et 300 C. La vitesse volumique horaire est habituellement comprise entre 100 et 20 000 volumes de gaz de synthèse par volume de catalyseur et par heure et de préférence entre 400 et 10 000 volumes de gaz des synthèse par volume de catalyseur et par heure, et le rapport H2/CO dans le gaz de synthèse est habituellement compris entre 1:2 et 5: 1; de préférence entre 1,2: 1 et 2,5: 1. Le procédé selon l'invention peut être mis en oeuvre dans tout type de réacteur. On utilisera de préférence un réacteur à lit fixe de catalyseur ou un réacteur opérant en phase liquide tel un réacteur dans le lequel le catalyseur est en suspension dans la phase liquide (slurry) ou tel un réacteur opérant avec un lit ruisselant de catalyseur (trieckle bed). Les exemples qui suivent permettent d'illustrer l'invention sans en limiter la portée. Exemple 1 (selon l'invention) Un catalyseur A est préparé par imprégnation d'une solution colloïdale d'oxyde de cobalt sur une poudre d'alumine de surface spécifique égale à 180 m2/g. La suspension colloïdale est obtenue en ajoutant une solution d'ammoniaque (4 mol/I) à une solution de nitrate de cobalt (50 g/Il) pour atteindre un pH = 8. Le catalyseur est séché à 120 C et calciné à 250 C. La teneur finale en cobalt est de 8%. La taille moyenne des particules de cobalt obtenu par DRX (Diffraction aux rayons X) est de 15 nm. L'analyse microscopique montre que selon l'invention, plus de 80% des particules ont une taille comprise entre 12,5 et 17,5 nm. 9 2782319 La courbe TPR montre que le catalyseur est totalement réduit à une température inférieure à 300 C sous un mélange H2/Ar contenant 5% d'hydrogène. Exemple 2 (comparatif): Un catalyseur B est préparé à partir du même support que le catalyseur A par imprégnation à sec d'une solution de nitrate de cobalt. Le catalyseur est séché à C, puis calciné à 400 C de manière à décomposer le nitrate de cobalt en oxyde. La teneur finale en cobalt est de 11,5%. L'analyse DRX montre la présence de particules de cobalt de taille comprise entre 15 et 30 nm, les tailles de particules étant réparties de façon aléatoire. La courbe TPR montre que sous un mélange H2/Ar contenant 5% d'hydrogène il faut monter à une température supérieure à 600 C pour réduire totalement l'oxyde de cobalt. Exemple 3 (selon l'invention) Un catalyseur C est préparé par imprégnation d'une solution colloïdale d'oxyde de cobalt sur une poudre d'alumine de surface spécifique égale à 180 m2/g. La suspension colloïdale est obtenue en ajoutant un solution de potasse 0.75N à une solution de nitrate de cobalt (50g/l) pour atteindre un pH égal à 7.5. Le catalyseur est ensuite lavé sur B chner de manière à éliminer les ions potassium. La catalyseur est ensuite séché à 120 C et calciné à 250 C. La teneur finale en cobalt est de 6%. L'analyse DRX montre la présence de particules de cobalt de taille moyenne égale à 10 nm. L'analyse microscopique montre que selon l'invention, plus de 80% des particules ont une taille comprise entre 8 et 12 nm La courbe TPR montre que le catalyseur est totalement réduit à une température inférieure à 3000C sous un mélange H2/Ar contenant 5% d'hydrogène. Exemple 4: évaluation des performances des catalyseurs A, B, C Les catalyseurs A, B, C dont les préparations sont décrites dans les exemples ci- dessus ont été testés dans la réaction de conversion du gaz de synthèse (CO-H2). La réaction a lieu en lit fixe en phase gazeuse dans une unité fonctionnant en continu et opérant sur 20 cm3 de catalyseur. Les catalyseurs sont préalablement réduits "in situ" sous hydrogène pur à pression atmosphérique, à 250 C pour les catalyseurs 2782319 selon l'invention A et C, à 350 C pour le catalyseur B. Les conditions de test sont les suivantes T = 220 C P = 2 MPa vitesse volumique horaire: VVH = 1500 h' rapport molaire H2/CO = 2 Les résultats sont les suivants: Catalyseur % Co Conversion Distribution des produits formés (poids) du CO (%) (% poids) (par g de Cl Cl -C4 C5+ Co) A 8 28 10 22 78 B 12 25 13 25.5 74.5 C] 6] 20 12 23 77 Ces résultats montrent que l'utilisation des catalyseurs dans un procédé de conversion du gaz de synthèse permet un gain quant à la température de réduction nécessaire pour réduire les oxydes de cobalt en cobalt d'au moins 1 00 C par rapport au procédé en présence d'un catalyseur selon l'art antérieur, tout en présentant des performances catalytiques aussi bonnes voire meilleures que les procédés de l'art antérieur. lh l 2782319 REVENDICATIONS 1. Procédé de synthèse d'hydrocarbures à partir d'un mélange comprenant du monoxyde de carbone et de l'hydrogène en présence d'un catalyseur comprenant un support et au moins un métal du groupe VIII, ledit procédé étant caractérisé en ce qu'au moins 80 % des particules métalliques du groupe VIII du catalyseur ont une taille comprise entre D- (D.0,2) et D+(D.0,2), o D représente la taille moyenne des particules métalliques. 2. Procédé selon la revendication 1 tel que le mélange comprend en outre du dioxyde de carbone. 3. Procédé selon l'une des revendication 1 à 2 tel que le catalyseur est préparé selon les étapes suivantes a) préparation d'une suspension colloïdale d'au moins un oxyde métallique en phase aqueuse b) dépôt de la suspension colloïdale par imprégnation sur un support; et c) séchage à une température inférieure ou égale à 250 C. 4. Procédé selon l'une des revendications 1 à 3 tel que le catalyseur est préparé à partir d'une suspension colloïdale obtenue par hydrolyse d'au moins un cation métallique d'au moins un métal du groupe VIII en milieu aqueux. 5, Procédé selon la revendication 4 tel que l'hydrolyse est effectuée au moyen d'au moins une base minérale. 6. Procédé selon la revendication 5 tel que la base minérale est choisie parmi la soude, la potasse, une solution d'ammoniaque. 7. Procédé selon l'une des revendications 1 à 6 tel que le métal du groupe VIII du catalyseur est choisi parmi le cobalt, le fer, le ruthénium et le nickel. 8. Procédé selon la revendication 7 tel que le métal du groupe VIII est le cobalt. 12 2782319 9. Procédé selon l'une des revendications 1 à 8 tel qu'on ajoute à la solution colloïdale au moins un composé d'au moins un élément choisi parmi le ruthénium, le tantale, le molybdène. 10. Procédé selon l'une des revendications 1 à 9 tel que le catalyseur est préparé à une température comprise entre -10 C et 100 C, pendant une durée de maturation comprise entre 0 et 40 heures, et avec une force ionique comprise entre 0,005 et moles par litre. o10 11. Procédé selon l'une des revendications 1 à 10 tel que le catalyseur est réduit. 12. Procédé selon l'une des revendications 1 à 11 opéré sous une pression totale comprise entre 0,1 et 15 MPa, à une température comprise entre 150 et 350 C, avec une vitesse volumique horaire comprise entre 100 et 20 000 volumes de gaz de synthèse par volume de catalyseur et par heure, le rapport H2/CO dans le gaz de synthèse étant compris entre 1: 2 et 5: 1. 13. Procédé selon l'une des revendications 1 à 12 opéré dans un réacteur en lit fixe de catalyseur. 14. Procédé selon l'une des revendications 1 à 13 opéré dans un réacteur fonctionnant en phase liquide de catalyseur.